(57)【要約】本発明は鮮明色の複合糸に関する。複合糸は少なくとも２つの種類の糸または繊維、すなわち、鮮明色の糸または繊維と、熱安定性および／または消火性の糸または繊維とから得られる。この糸から得られる糸またはテキスタイル製品は熱および／または火炎に対して優れた保護性を与える。【特許請求の範囲】
【請求項１】
鞘部によって包囲された芯部を備えた鮮明色の複合糸であって、
・鮮明色のＡの糸または繊維、
・以下のグループから選択された少なくとも一種の糸または繊維：
・熱安定性のＢの糸または繊維、
・糸または繊維が火炎に曝された時に隣接する物質の燃焼を抑制する性質の気体の放出を促す消火性のＣの糸または繊維、を少なくとも備えていること、及び、
前記鞘部が少なくとも前記Ａの糸または繊維を有することを特徴とする複合糸。
【請求項２】
前記糸の色度座標および輝度率が以下のグループ
・色度座標が、以下の座標の対（Ｘ；Ｙ）（０．６１０；０．３９０）、（０．５４４；０．３７６）、（０．５７９；０．３４１）、（０．６５５；０．３４４）によって定義される楕円内にあり、輝度率βが０．４０を上回る、
・色度座標が、以下の座標の対（Ｘ；Ｙ）（０．３８７；０．６１０）、（０．３５６；０．４９４）、（０．３９８；０．４５２）、（０．４６０；０．５４０）によって定義される楕円内にあり、輝度率βが０．７６を上回る、
・色度座標が、以下の座標の対（Ｘ；Ｙ）（０．６５５；０．３４４）、（０．５７９；０．３４１）、（０．６０６；０．３１４）、（０．６９０；０．３１０）によって定義される楕円内にあり、輝度率βが０．２５を上回る、から選択されることを特徴とし、
且つ、少なくとも、
・Ａの糸または繊維のみからなる複合糸の鞘部が、以下のグループ
・色度座標が、以下の座標の対（Ｘ；Ｙ）（０．６１０；０．３９０）、（０．５４４；０．３７６）、（０．５７９；０．３４１）、（０．６５５；０．３４４）によって定義される楕円内にあり、輝度率βが０．４０を上回る、
・色度座標が、以下の座標の対（Ｘ；Ｙ）（０．３８７；０．６１０）、（０．３５６；０．４９４）、（０．３９８；０．４５２）、（０．４６０；０．５４０）によって定義される楕円内にあり、輝度率βが０．７６を上回る、
・色度座標が、以下の座標の対（Ｘ；Ｙ）（０．６５５；０．３４４）、（０．５７９；０．３４１）、（０．６０６；０．３１４）、（０．６９０；０．３１０）によって定義される楕円内にあり、輝度率βが０．２５を上回る、から選択される色度座標および輝度率を備えるような光学特性を備えているＡの糸または繊維、及び、
・以下のグループ、
・熱安定性のＢの糸または繊維
・火炎に曝された時に気体の放出を促す消火性のＣの糸または繊維、から選択された少なくとも一種類の糸または繊維を有することを特徴とし、且つ、
前記鞘部が少なくともＡの糸または繊維を有することを特徴とする、請求項１による複合糸。
【請求項３】
前記芯部が少なくとも：
・前記Ｂの糸または繊維、及び／又は、
・前記Ｃの糸または繊維を有することを特徴とする請求項１または２による複合糸。
【請求項４】
前記鞘部が前記Ｃの糸または繊維を有することを特徴とする請求項１から３のいずれか一項による複合糸。
【請求項５】
前記鞘部が前記Ｂの糸または繊維を有することを特徴とする請求項１から４のいずれか一項による複合糸。
【請求項６】
・前記鞘部が少なくとも前記Ａの糸または繊維及び前記Ｃの糸または繊維を有し、
・前記芯部が少なくとも前記Ｂの糸または繊維を有する、ことを特徴とする先行する請求項のいずれか一項による複合糸。
【請求項７】
・前記鞘部が少なくとも前記Ａの糸または繊維及び前記Ｂの糸または繊維を有し、
・前記芯部が少なくとも前記Ｃの糸または繊維を有する、ことを特徴とする請求項１から５のいずれか一項による複合糸。
【請求項８】
前記Ａの糸または繊維がポリエチレンテレフタレートを主成分にしており、必要な色を与えるために紡績前に導入された顔料を含むことを特徴とする先行する請求項のいずれか一項による複合糸。
【請求項９】
前記Ｂの糸または繊維が、ポリアミドイミド、ポリパラフェニレンテレフタルアミド、ポリメタフェニレン−イソフタルアミド、ポリベンズイミダゾール、ポリパラフェニレン−２，６−ベンゾビスオキサゾール、メラミン、ポリアクリレートから選択された合成材料を主成分にしていることを特徴とする先行する請求項のいずれか一項による複合糸。
【請求項１０】
前記Ｃの糸または繊維がモダクリル又は未酸化ポリアクリロニトリルを主成分にしていることを特徴とする先行する請求項のいずれか一項による複合糸。
【請求項１１】
前記Ａの糸または繊維が鮮明色の糸の表面の少なくとも６０％を被覆していることを特徴とする先行する請求項のいずれか一項による複合糸。
【請求項１２】
前記Ａの糸または繊維が糸の全重量に対して少なくとも２０重量％、好ましくは少なくとも４０重量％となることを特徴とする先行する請求項のいずれか一項による複合糸。
【請求項１３】
例えばカバーリングのような、前記鞘部の糸または繊維と前記芯部の糸または繊維との同時紡績技術によって得られることを特徴とする先行する請求項のいずれか一項による複合糸。
【請求項１４】
テキスタイル製品を得るための先行する請求項のいずれか一項による複合糸の使用。
【発明の詳細な説明】
【技術分野】
【０００１】
本発明は、鮮明色の複合糸の分野に関し、具体的には高視認性の複合糸に関する。本発明は、より具体的には、鮮明色でしかも高視認性で、且つ、熱および／または火炎に対する良好な保護性を与える衣類を作製するために使用可能な複合糸に関する。
【背景技術】
【０００２】
産業の或る分野では、作業者は熱または火炎に曝される可能性がある。したがって、作業者は特に適切なテキスタイル糸から作製された保護衣類を着用する必要がある。これらの保護衣類は、保護の基準を保証するための規格によって規制されている。特にＥＮ５３１の規格が挙げられる。
【０００３】
別の面では、作業者の存在を標識化するために、高い視認性を示すための鮮明色の衣類が要求される場合がある。そこで、ロイヤルブルー、蛍光の黄色、蛍光のオレンジ色、蛍光の赤色の糸が存在する。色の異なる衣類を使用することは、識別性のある標識として役立つ可能性があり、例えば、幾つかのチームを工事現場または処置領域で識別することが可能になる。作業者の衣類の鮮明色は広範囲の色調に沿って異なる。
【０００４】
例えば、良好なレベルの視認性を可能にするロイヤルブルー色の糸が知られている。同様に、例えばＥＮ４７１規格の中で定義された視認性の基準を満たすレベルの視認性を可能にする、黄色の糸、オレンジ色の糸、赤色の糸が知られている。
【０００５】
数種類の活動区域では、作業者は、火炎に隣接する危険に対して保護すると同時に鮮明色とくに高視認性でもある衣類を着用することが必要である。このために、高視認性の基準と火炎に対する保護とに答える、鮮明色とくに黄色の糸が知られている。これは黄色の顔料を含み本質的に耐熱性である糸を指している。
【発明の開示】
【発明が解決しようとする課題】
【０００６】
この解決手段は、ＥＮ４７１規格の基準に適応する高視認性と熱に対する保護性とを有するオレンジ色の糸を得るためには適していない。火炎に対する十分な保護性を与える蛍光オレンジ色の糸は知られていない。
【０００７】
本発明の目的は、鮮明色で特に高視認性で、火炎に隣接する危険に対する保護性を与える新規なテキスタイル糸、特に新規なオレンジ色のテキスタイル糸を提供することによって、この問題に対する一つの解決策を提供することにある。
【課題を解決するための手段】
【０００８】
このために、本発明は、鞘部によって包囲された芯部を備えた鮮明色の複合糸であって、
・少なくとも、鮮明色のＡの糸または繊維、
・以下のグループから選択された少なくとも一種の糸または繊維：
・熱安定性のＢの糸または繊維、
・糸または繊維が火炎に曝された時に隣接する物質の燃焼を抑制する性質の気体の放出を促す消火性のＣの糸または繊維、を備えていること、及び、
前記鞘部が少なくとも前記Ａの糸または繊維を有することを特徴とする複合糸、を提案する。
【０００９】
本発明の複合糸は、鮮明色の糸である。鮮明色としては、例えば鮮明な赤、ロイヤルブルーを例に挙げることができる。鮮明色の糸とは、好ましくはＥＮ４７１の規格中で定義された輝度率βが少なくとも０．２に等しいものと解釈される。
【００１０】
複合糸は、好ましくは黄色、オレンジ色、または赤色の高視認性の糸である。高視認性は、ＥＮ４７１の規格に従って、色度座標と輝度率とによって特徴付けられる。色度座標と輝度率の測定方法はＣＩＥ１５：２：１９６８の規格に明記されている。
【００１１】
本発明の一つの好適な実施形態によれば、複合糸は、色度座標と輝度率が、
・色度座標が、以下の座標の対（Ｘ；Ｙ）（０．６１０；０．３９０）、（０．５４４；０．３７６）、（０．５７９；０．３４１）、（０．６５５；０．３４４）によって定義される楕円内にあり、輝度率βが０．４０を上回る、
・色度座標が、以下の座標の対（Ｘ；Ｙ）（０．３８７；０．６１０）、（０．３５６；０．４９４）、（０．３９８；０．４５２）、（０．４６０；０．５４０）によって定義される楕円内にあり、輝度率βが０．７６を上回る、
・色度座標が、以下の座標の対（Ｘ；Ｙ）（０．６５５；０．３４４）、（０．５７９；０．３４１）、（０．６０６；０．３１４）、（０．６９０；０．３１０）によって定義される楕円内にあり、輝度率βが０．２５を上回る、から選択された高視認性の糸である。
【００１２】
本発明の一つの好適な特徴によれば、Ａの糸または繊維は、オレンジ色、黄色または赤色の糸または繊維であって、その光学特性は、これらの糸または繊維のみから実現された、本発明による複合糸の鞘部が、
・色度座標が、以下の座標の対（Ｘ；Ｙ）（０．６１０；０．３９０）、（０．５４４；０．３７６）、（０．５７９；０．３４１）、（０．６５５；０．３４４）によって定義される楕円内にあり、輝度率βが０．４０を上回る（これは蛍光オレンジ色の糸または繊維を指す）、
・色度座標が、以下の座標の対（Ｘ；Ｙ）（０．３８７；０．６１０）、（０．３５６；０．４９４）、（０．３９８；０．４５２）、（０．４６０；０．５４０）によって定義される楕円内にあり、輝度率βが０．７６を上回る（これは蛍光黄色の糸または繊維を指す）、
・色度座標が、以下の座標の対（Ｘ；Ｙ）（０．６５５；０．３４４）、（０．５７９；０．３４１）、（０．６０６；０．３１４）、（０．６９０；０．３１０）によって定義される楕円内にあり、輝度率βが０．２５を上回る（これは蛍光赤色の糸または繊維を指す）、から選択された色度座標と輝度率を有するようなものである。
【００１３】
この複合糸は複数の種類の糸または繊維、すなわち、Ａ、Ｂ、および／または、Ｃの糸または繊維から得られる。もしも一つの糸または繊維が同時に２つの種類の糸または繊維、例えばＢとＣの糸の性質を持つならば、その糸または繊維はこれら２つの種類の各々に属する。
【００１４】
Ａの糸または繊維は、本発明の複合糸の表面に表出するように、複合糸の鞘部の構成に含まれる。
【００１５】
糸とは、連続したマルチフィラメントの物、単一の種類の繊維から得られた、または、例えばＢおよびＣの繊維あるいはＢおよび／またはＣの繊維と他の繊維を混繊（ｍｅｌａｎｇｅ  ｉｎｔｉｍｅ）した混合繊維から得られた、連続した紡績糸を指す。同様に、幾つかの糸またはフィラメントの組み合わせによって得られた連続した糸、または、連続したモノフィラメントをも指す。
【００１６】
Ａの糸または繊維は、ポリエチレンテレフタレートを主成分とし、紡績の前に導入されて糸または繊維に必要な色を与える顔料を含む糸または繊維とすることができる。顔料はオレンジ色であることが有利である。これは、例えば、Ｔｒｅｖｉｒａ社によってＴｅｘｔｕｒｇａｍ  Ｔｙｐ  ５０１Ｖの品番で商品化されているオレンジ色の糸を指す。
【００１７】
これは同様に、色が着色剤または染料によってもたらされたポリエチレンテレフタレートを主成分とした糸または繊維を指す。この表面処理は、例えば、糸または繊維を希望する色に対応した染料を含む溶液中に導入する工程を含むことができる。
【００１８】
本発明の複合糸は互いに異なる性質のＡの糸または繊維を含むことができる。
【００１９】
Ｂの糸または繊維は、熱安定性を有する。これは火炎に対する短期間（約３から４秒間）の暴露の後における収縮と機械的特性の損失が限られている糸または繊維である。例として、ポリアミドイミド、ポリパラフェニレンテレフタルアミド、ポリメタフェニレン−イソフタルアミド、ポリイミド、ポリベンズイミダゾール（ＰＢＩ）、ポリパラフェニレン−２，６−ベンゾビスオキサゾール（ＰＢＯ）、メラミン、ポリアクリレートなどの熱安定性ポリマーを主成分とする糸または繊維を挙げることができる。これらの糸または繊維は好ましくはパラアラミドを主成分とする糸または繊維である。Ｂの糸は、繊維の混合物、一般には混繊糸によって構成されていても良い。これは、例えば、アラミド繊維とビスコースを主成分とする耐火性繊維とを混繊した物、例えば、ポリアミドイミドの繊維と耐火性ビスコースとの混合物、そして場合によってはこれにフェニレンテレフタルアミドを加えた混合物を指しても良い。この糸は同様に、ポリメタフェニレン−イソフタルアミドの繊維、または、この繊維と特にポリパラフェニレンテレフタルアミドとの混合物によって構成されていても良い。
【００２０】
本発明のＢの糸または繊維は、熱安定性を持たない糸または繊維と例えば消火性の糸または繊維などといった他の糸または繊維との組み合わせによって構成することが可能である。この組み合わせによって形成されるＢの糸または繊維はＥＮ５３１の規格に適応する。例えば、熱安定性を持たない木綿の糸または繊維とモダクリル繊維のような消火性の糸または繊維との組み合わせを例に挙げることができる。
【００２１】
本発明の複合糸は互いに異なる性質のＢの糸または繊維を含むことができる。
【００２２】
本発明の複合糸の鞘部内に場合によって存在するＢの糸または繊維は、鞘部のＡの糸または繊維と一致する色を示すように、当業者によって知られる任意の技術によって、複合糸の調製に先立って着色されていても良い。
【００２３】
Ｃの糸または繊維は、燃焼される時に気体の放出を促す消火性の糸または繊維である。これらの糸または繊維は、隣接する糸または繊維の燃焼を妨害または制限する。気体の放出は一般に、糸または繊維を構成する材料の分解に由来する。同様に、添加剤または仕上げ材に由来する可能性もある。消火性繊維の例としては、モダクリル繊維とＰＰＡＮ繊維（未酸化ポリアクリロニトリル）が挙げられる。熱安定性の糸と消火性繊維を含む糸との、少なくとも２種類の糸を単独でまたは混合物として合撚された糸を有する複合糸を使用することができる。同様に、消火性繊維を単独でまたは混合物として含む、合撚されていない糸を使用することもできる。
【００２４】
例として気体の放出を促す糸として、以下を使用することができる：
・モダクリル繊維またはＰＰＡＮ繊維の紡績糸、
・モダクリル繊維またはＰＰＡＮ繊維、および、例えばアラミド、ポリベンズイミダゾール、ＰＢＯ、フェノール樹脂繊維、ガラス繊維、炭素繊維、メラミンから選択された熱安定性繊維を含む混繊による繊維の紡績糸、
・熱安定性繊維を単独でまたは混合物として含む糸、および、上記の繊維の紡績糸を含む合撚された糸。
【００２５】
モダクリル繊維を含む繊維の紡績糸の例として、カネカ社によって商品化されているＰｒｏｔｅｘ  ＭまたはＰｒｏｔｅｘ  Ｓという繊維、Ｌｕｆｎｅｎ  ＶＦ１およびＶＥ１、Ｓｕｐｅｒ  ｖａｌｚｅｒという繊維が挙げられる。
【００２６】
Ｃの糸または繊維は３０％を超える酸素限界率を有することが好ましい。
【００２７】
本発明の複合糸は互いに異なる性質のＣの糸または繊維を含むことができる。
【００２８】
本発明の複合糸の鞘部内に場合によって存在するＣの糸または繊維は、一般に、鞘部のＡの糸または繊維と一致する色を示すように、当業者によって知られる任意の技術によって、複合糸の調製に先立って着色されている。
【００２９】
本発明のＡ、Ｂおよび／またはＣの糸または繊維は、複合糸の構造と構成の少なくとも一部を決定する。Ａ、Ｂおよび／またはＣの糸または繊維は、例えばＡ、ＢまたはＣの糸とは別の種類の糸または繊維と組み合わせて使用することができる。本発明のＡ、Ｂおよび／またはＣの糸または繊維の各種類は、互いに異なる種類の種類の糸または繊維を含むことができる。
【００３０】
本発明の好適な実施形態によれば、本発明の複合糸の芯部は、少なくともＢの糸または繊維および／またはＣの糸または繊維を含む。複合糸の芯部は、例えば、混繊されたＢの繊維とＣの繊維から紡績された糸によって構成することができる。
【００３１】
本発明の複合糸の芯部および／または鞘部は、各々、混繊された同じ性質のまたは互いに異なった性質の繊維から紡績された糸によって構成することができる。
【００３２】
本発明の複合糸の鞘部は、Ａの糸または繊維の他に、Ｂの糸または繊維および／またはＣの糸または繊維をも含むことができる。
【００３３】
本発明の一つの特殊な特徴によれば、本発明の複合糸の鞘部は、少なくともＡの糸または繊維およびＣの糸または繊維を含み、芯部は少なくともＢの糸または繊維を含む。芯部は例えばＢの繊維から、単独で、または、他の繊維との混繊による混合物として紡績された糸によって構成することができる。
【００３４】
本発明の別の特殊な特徴によれば、本発明の複合糸の鞘部は、少なくともＡの糸または繊維およびＢの糸または繊維を含み、芯部は少なくともＣの糸または繊維を含む。芯部は例えばＣの繊維から、単独で、または、他の繊維との混繊による混合物として紡績された糸によって構成することができる。
【００３５】
例えばポリエチレンテレフタレートを主成分とするＡの糸または繊維は、好ましくは本発明の高視認性の糸の表面の少なくとも６０％を被覆する。
【００３６】
Ａの糸または繊維は、本発明の糸の総重量に対して少なくとも２０重量％を示すことが有利であり、好ましくは少なくとも４０重量％を示す。一般にこの重量比は７０％に等しい或いはこれを下回る。
【００３７】
本発明の複合糸内におけるＢの糸または繊維の重量比は好ましくは３０％を超える。Ｃの糸または繊維の、例えばポリエチレンテレフタレートを主成分とするＡの糸または繊維に対する重量比は、好ましくは２５／７５と７５／２５の間である。
【００３８】
本発明の複合糸は、鞘部を構成する糸または繊維と芯部を構成する糸または繊維との同時紡績（ｆｉｌａｔｕｒｅ  ｃｏｎｃｏｍｉｔａｎｔｅ）に関して当業者に知られている全ての技術によって得られて良い。特に、芯部を構成する糸または繊維に対して鞘部を構成する糸または繊維を巻き付ける全ての方法を指すことができる。巻き付けの技術としては、例えば連続した糸または繊維の紡績糸の周囲に対して行われる例えばカバーリング（ｌｅ  ｇｕｉｐａｇｅ）を挙げることができる。この方法は当業者に知られている。同様に、Ｆｅｈｒｅｒ社の紡績機で使用されている、Ｄｒｅｆの名称で知られている方法を挙げることができる。この方法によれば、糸または繊維は芯部の周囲に巻き付けられるので、芯部は古典的な紡績方法におけるような軸芯周りの捩れを受けない。
【００３９】
特に、Ｄｒｅｆ  ３という方法は、本発明による複合糸の獲得のために使用できる。この方法とその作用はテキスタイルの専門文献の中に既に数回記載されており、特に、Ｆｕｃｈｓ  Ｈ．による“Ｈｅｒｓｔｅｌｌｕｎｇ  ｖｏｎ  Ｍｅｈｒｋｏｍｐｏｎｅｎｔｅｎｇａｍｅｎ  ｍｉｔ  Ｈｉｌｆｅ  ｄｅｓ  Ｆｒｉｋｔｉｏｎｓｓｐｉｎｖｅｒｆａｈｒｅｎｓ”Ｍｅｌｌｉａｎｄ  Ｔｅｘｔｉｌｂｅｒｉｃｈｔｅ、Ｂａｎｄ  ６４、１９８３、ｓ．６１８−６２２の論文中に記載されている。
【００４０】
Ｄｒｅｆ  ２という方法も同様に本発明の複合糸を調製するために使用可能である。この方法も同様にテキスタイルの専門文献の中に数回記載されている。一般に、この方法によって得られた糸はＤｒｅｆ  ３の方法によって得られた糸よりも太い。
【００４１】
上記の方法は何らの限定的な性質も持たない。
【００４２】
本発明の複合糸はテキスタイル製品を得るために使用することができる。これらのテキスタイル製品は織られたものでも、編まれたものでも良い。本発明による複合糸は、このテキスタイル製品の構造と構成の少なくとも一部を決定する。例えば、本発明の複合糸の他に、このテキスタイル製品は同様にこれらと異なる種類の糸を含むことができる。このテキスタイル製品は、例えば、Ａ、ＢまたはＣの糸、或いは、他の種類の糸を含むことができる。このテキスタイル製品は、特に、複合糸がＢの糸または繊維を含まない時に、Ｂの糸を含むことができる。同様に、このテキスタイル製品は、複合糸が例えばＣの糸または繊維を含まない時に、Ｃの糸または繊維を含むことができる。
【００４３】
織られた製品における例えば織られた表面においては、本発明の複合糸は例えば緯糸（よこいと）および／または経糸（たていと）を構成することができる。
【００４４】
本発明のその他の詳細と利点については、限定的な効果を有することなく以下に与えられた実施例によって、より明らかになるであろう。
【発明を実施するための最良の形態】
【００４５】
（実施例）
複合糸が、鞘部の繊維の紡績糸の、芯部の繊維の紡績糸の周囲に対する同時紡績（“ｃｏｒｅ−ｓｐｉｎｎｉｎｇ”）によって調製された。
【００４６】
芯部の繊維の紡績糸は、糸の総重量に対して以下の重量を示す：
・３０重量％のパラアラミドの繊維と、
・１０重量％のモダクリル繊維、とを混繊したもの。
鞘部の繊維の紡績糸は以下を含む：
・５０重量％のポリエチレンテレフタレートの繊維と、
・１０重量％のモダクリル繊維、とを混繊したもの。
【００４７】
この糸がＥＮ４７１およびＥＮ５３１の規格の中で定義された試験に供された。糸はこれらの規格に適合し、ＥＮ５３１の規格ではＡ、Ｂ１、Ｃ１に分類された。
【国際公開パンフレット】
2004532367.tif 000002
2004532367.tif 000003
2004532367.tif 000004
2004532367.tif 000005
2004532367.tif 000006
2004532367.tif 000007
2004532367.tif 000008
2004532367.tif 000009
2004532367.tif 000010
2004532367.tif 000011
2004532367.tif 000012
【国際公開パンフレット（コレクトバージョン）】
2004532367.tif 000013
【国際調査報告】
2004532367.tif 000014
2004532367.tif 000015
2004532367.tif 000016
2004532367.tif 000017